(57)【要約】      （修正有）【課題】除去の必要がなく、術野での形態形成の必要のない歯槽骨再生用生体吸収性３次元メンブレンの製造方法を提供する。【解決手段】患者の歯槽骨部分のＣＴ等の画像データを取得する第一の工程と、その歯槽骨状態から必要な歯槽骨構造を決定する第二の工程と、必要な歯槽骨構造に応じた３次元メンブレンを形成する第三の工程を備える歯槽骨再生用生体吸収性３次元メンブレンの製造方法で、術野での形態形成の必要がなく、吸収性の材料を用いるので、除去の必要もなくなる【選択図】図１
2010131130.tif 000002
【特許請求の範囲】
【請求項１】
患者の歯槽骨部分のＣＴ等の画像データを取得する第一の工程と、その歯槽骨状態から必要な歯槽骨構造を決定する第二の工程と、必要な歯槽骨構造に応じた３次元メンブレンを形成する第三の工程を備える歯槽骨再生用生体吸収性３次元メンブレンの製造方法。
【請求項２】
請求項１に記載の歯槽骨再生用生体吸収性３次元メンブレンの製造方法の第二の工程において、歯槽骨状態からインプラント埋入をシミュレーションし、シミュレーションしたインプラントの幅に基づき、あらかじめ設定された骨吸収予測値に従って必要な歯槽骨サイズを決定することを特徴とする歯槽骨再生用生体吸収性３次元メンブレンの製造方法。
【請求項３】
請求項１または２に記載の歯槽骨再生用生体吸収性３次元メンブレンの製造方法の第二の工程において、移植材料および移植される部位の違いによりそれぞれの吸収量に応じた骨吸収予測値によって、最終的に必要とされる移植培養骨の容量に適合するように得ることを特徴とする歯槽骨再生用生体吸収性３次元メンブレンの製造方法。
【請求項４】
材料がポリ乳酸、ポリ乳酸とポリグリコール酸および／またはポリカプロラクトンの混合物、これらとコラーゲン等の生体吸収性材料との複合体であることを特徴とする請求項１〜３のいずれかに記載の歯槽骨再生用生体吸収性３次元メンブレンの製造方法。
【発明の詳細な説明】
【技術分野】
【０００１】
本発明は、歯槽骨再生用生体吸収性３次元メンブレンの製造方法、特に除去の必要がなく、術野での形態形成の必要のない製造方法に関する。
【背景技術】
【０００２】
歯槽骨再生のもっとも標準的な手技は、自家骨の移植である。この他にも、人工材料や動物由来の材料による骨補填剤が用いられてきた。自家骨の移植には、ブロックとして移植し、スクリューやプレートにより固定される場合もあるが、より形態の自由度を得るためには、これらの骨を粉砕して用いることが行われている。しかしながら、骨を粉砕した場合や、骨補填剤を用いた場合には、形態を付与することが困難であり、そのためにチタン等で補強されたゴアテックス膜（ゴアテックスは登録商標）やチタン性のメッシュなどが用いられている。特に、ゴアテックス膜は骨再生を誘導する効果もあることが知られており、頻繁に臨床応用されている（非特許文献１）。しかしながら、ゴアテックス膜は非吸収性であるため、骨再生後の除去手術が必要であることに加え、形態を作るためには、術野で患者の歯槽骨の形態に合わせて成形しなければならないという問題があった。また、近年では比較的小さな骨欠損に対しては吸収性の膜も用いられている（非特許文献２）。しかし、除去の必要がないものの、成形性や形態を保持する機能に乏しく、望む形態を付与することは困難であった。また、３次元的な歯槽骨の形態を術野で推測し、過不足なく骨の再生手術を行うことは、技術的にも困難であった。
【非特許文献１】Nyman et al. J.Clin Periodontol, 9(1982),257
【非特許文献２】Magnusson et al. J Periodontol. 59,1(1988),1
【発明の開示】
【発明が解決しようとする課題】
【０００３】
本発明は上記従来技術に鑑み行われたものであり、その解決すべき課題は除去および術野での形態形成の必要がなく、必要とされる骨量を３次元的に再現可能な歯槽骨再生用生体吸収性３次元メンブレンの製造方法を提供することにある。
【課題を解決するための手段】
【０００４】
前記課題を解決するために本発明者らが鋭意研究を行った結果、生体吸収性メンブレンを歯槽骨の情報から３次元的に再生骨のアウトラインを解析し作製することにより、術野での形態形成が必要なく、除去も必要ないメンブレンを製造できることを見出し、本発明を完成するに至った。
【０００５】
すなわち本発明の歯槽骨再生用生体吸収性３次元メンブレンの製造方法は、患者の歯槽骨部分のＣＴ等の画像データを取得する第一の工程と、その歯槽骨状態から必要な歯槽骨構造を決定する第二の工程と、必要な歯槽骨構造に応じた３次元メンブレンを形成する第三の工程を備えることを特徴とする。
前記第二の工程において、歯槽骨状態からインプラント埋入をシミュレーションし、シミュレーションしたインプラントの幅に基づき、あらかじめ設定された骨吸収予測値に従って必要な歯槽骨サイズを決定することが好適である。
前記第二の工程において、移植材料および移植される部位の違いによりそれぞれの吸収量に応じた骨吸収予測値によって、最終的に必要とされる移植培養骨の容量に適合するように得ることが好適である。
前記生体吸収性３次元メンブレンの材料がポリ乳酸、ポリ乳酸とポリグリコール酸および／またはポリカプロラクトン、これらとコラーゲン等の生体吸収性材料との複合体であることが好適である。
【発明の効果】
【０００６】
本発明によれば、吸収性の材料を用いることで、除去の必要のない歯槽骨再生用のメンブレンの製造方法を提供できる。また、事前に計測されたデータにより、術野での形態形成の必要がなく、望む形態をあらかじめ作製することのできる歯槽骨再生用のメンブレンを提供できる。
【発明を実施するための最良の形態】
【０００７】
以下、本発明の好適な実施形態について説明する。はじめに、本発明の歯槽骨再生用生体吸収性３次元メンブレンを使用する際、歯槽骨再生に好適な顆粒型培養骨製造方法、歯槽骨再生手術法、デンタルインプラント埋入法について説明する。
また、本発明にかかる歯槽骨再生用生体吸収性３次元メンブレンは、歯槽骨再生のために下記のような顆粒型培養骨を使用する場合に限定されず、自家骨、他家骨、人工骨などあらゆる骨再生材料と併用することが可能である。
【０００８】
＜顆粒型培養骨製造方法＞
顆粒型培養骨は、骨髄液の採取、骨髄由来間葉系幹細胞の採取、間葉系幹細胞の培養、間葉系幹細胞の播種、培養骨芽細胞様細胞への分化誘導を行うことにより製造することができる。
また、本発明にかかるメンブレンを顆粒型培養骨と併用する場合、下記の骨髄液を用いた形態に限定されず、骨髄液以外にも、骨膜、脂肪、末梢血等から分離培養し、同様の方法で培養骨芽細胞様細胞へと分化誘導することによって作製される顆粒型培養骨とも、好適に併用することができる。
【０００９】
・骨髄液の採取
骨髄液は、手術の約１ヶ月前に採取する。まず、骨髄液採取部に麻酔を行い、後上腸骨陵より無菌的に吸引して回収する。
【００１０】
・骨髄由来間葉系幹細胞の培養
細胞培養用培地で４倍希釈した骨髄液１０を細胞培養用フラスコ１２に播いて、図１（Ａ）のように炭酸ガス培養を始め、培養開始後４日目に全量培地替えを行う。なお、細胞培養用培地には、一次培養、分化培養ともに、血清入りαＭＥＭまたは無血清培地のいずれも使用できる。
培養過程における一般細菌および真菌に感染していないことの確認は、培地交換毎の培地の観察（感染していれば培地が濁る）により行うとともに、培養開始時、分化誘導前および培養骨芽細胞様細胞の回収時に無菌試験（日本薬局方の基準を満たすかどうか）で確認する。
その後、週２回全量培地交換を行う。継代のタイミングは細胞の状態を見て判断するが、培養開始から約２１〜２８日後に行う。継代時には生細胞数および細胞数を計測する。
【００１１】
・間葉系幹細胞の播種
継代は以下のように行う。フラスコの培地を吸い取った後、ダルベコリン酸バッファー（Ｄ−ＰＢＳ）にて洗浄し、その後、Ｄ−ＰＢＳを吸い取り、細胞解離剤を加え、３７℃で１０分間培養する。細胞がはがれていることを確認したのち、Ｄ−ＰＢＳまたは培地を加え細胞を回収した後、遠心する。培地に再サスペンドして細胞数を計測する。計測後、図１（Ｂ）のような多孔質擬似骨顆粒１４があらかじめ入っている深底容器１６に、培養した骨髄液１０を投入する。多孔質擬似骨顆粒１４としてはβ−リン酸三カルシウム（β−ＴＣＰ）、ハイドロキシアパタイト、乾燥骨粉を含む多孔質生体吸収性顆粒ないしこれらの混合物等が好適に使用できる。５０ｍｇの多孔質擬似骨顆粒１４に対し、100,000〜1,000,000の細胞を播種するが、500,000程度の細胞を播種することが好ましい。培養した骨髄液１０を多孔質擬似骨顆粒１４の入った深底容器１６に投入すると、図１（Ｃ）のように細胞は浮遊し、多孔質擬似骨顆粒１４は浮揚する。
【００１２】
・培養骨芽細胞様細胞への分化誘導
多孔質擬似骨顆粒１４に細胞を播種してから細胞の機能回復のために一晩静置する。１日後には、図１（Ｄ）のように骨形成に関与する細胞等の細胞および多孔質擬似骨顆粒１４は深底容器１６の下部に沈んでいる。このことを確認した後、培地を分化誘導培地に交換する。分化誘導期間は１〜３週間で、培地交換は週２回程度行う。分化誘導が進んでいくと、図１（Ｅ）のように、擬似骨顆粒１４のまわりに培養骨芽細胞様細胞が集まっていく。
分化確認試験（ＡＬＰ活性測定）を行い、分化していることを確認して、培養骨芽細胞様細胞を得る。
【００１３】
＜歯槽骨再生手術法＞
まず、術野相当部に局所麻酔薬で浸潤麻酔をする。次に、術野相当部に切開を入れ、粘膜骨弁膜を作成し、歯槽骨萎縮部あるいは欠損部を明示する。萎縮部あるいは欠損部に顆粒型培養骨を移植する。歯槽堤形態を保持するために、移植骨を被覆し、マイクロスクリューで固定する。必要に応じて骨膜に減張切開を加えた後、粘膜骨膜弁を復位、縫合する。
【００１４】
＜デンタルインプラント埋入法＞
歯槽骨再生手術後、必要に応じ、抗菌薬、含嗽薬、鎮痛薬を投与する。口腔内診査、Ｘ線診査において、インプラント埋入予定部位の再生された歯槽骨の高径が１０ｍｍ以上、幅径が５ｍｍ以上ある場合にインプラント埋入が可能となる。術後、インプラント埋入までの期間は、約２４週間前後である。
【００１５】
顆粒型培養骨は、骨芽細胞等が出す細胞間物質（膠原線維等）により粘着性を有している。加えて、顆粒型培養骨は、完全に骨再生するまでに容量が減ることから、歯槽骨再生手術時には、あらかじめ多くの培養骨を移植する。これらのことから、歯槽骨再生手術時には、上記のように、歯槽堤形態を保持するために移植した顆粒型培養骨を被覆する必要がある。
図２（Ａ）に示すように、本発明における歯槽骨再生用生体吸収性３次元メンブレン１８は、この移植顆粒型培養骨２０を被覆する材料として非常に有用である。歯槽骨再生用生体吸収性３次元メンブレン１８は生体吸収性のため、４〜２４週間で吸収され、また、顆粒型培養骨１６は、培養骨芽細胞様細胞が骨形成を早めるために、４〜２４週間で骨が再生され、移植した時期よりも容量が減り、図２（Ｂ）に示すように完全に骨となる。
【００１６】
本発明にかかる歯槽骨再生用生体吸収性３次元メンブレンの製造方法は、患者の歯槽骨部分の画像データを取得する第一の工程と、その歯槽骨状態から必要な歯槽骨構造を決定する第二の工程と、必要な歯槽骨構造に応じた３次元メンブレンを形成する第三の工程からなる。以下に各工程を詳しく説明する。
【００１７】
第一の工程
歯槽骨再生用生体吸収性３次元メンブレンの製造のための第一の工程は、患者の歯槽骨部分の画像データを取得する工程である。
ここで、画像データは、ＣＴ等により取得することができる。
【００１８】
第二の工程
歯槽骨再生用生体吸収性３次元メンブレンの製造のための第二の工程は、第一の工程で得られた画像データの歯槽骨状態から必要な歯槽骨構造を決定する工程である。
まず、コンピュータを用いて、ＣＴ等の画像データを３Ｄ画像にする。次に、この３Ｄ画像から、インプラントの埋入する位置と長さ等のシミュレーションを行う。
ここで、シミュレーションした埋入予定のインプラントの幅より少なくとも５ｍｍ程度（両側２．５ｍｍ程度）は歯槽骨サイズが必要である。インプラントの周りの歯槽骨が少なすぎると、インプラントが失敗してしまう場合がある。
図３を用いて本発明の生体吸収性３次元メンブレンをさらに詳しく説明する。培養骨を用いた場合、これまでの計測結果から２年で平均約７６％に容量が減ってしまうことが明らかとなっている。また、骨吸収量は部位によっても異なる。この経時変化を考慮し、決定した歯槽骨サイズに必要な培養骨２２より平均２４％程度多く移植顆粒型培養骨の容量を見積もる。また、その容量変化は部位や性別、年齢等によっても異なるが、これらを考慮した骨吸収量予測値によって決定する。通常この計算は術者の推測によってなされるが、多分に経験に基づいており、また、それを術中に推測して直ちに移植物およびメンブレンの形状決定を行うことは、熟練した術者であっても容易ではなく、正確さを欠いたり術時間が長くなるなどの問題がある。しかしながら、骨吸収量予測値に基づく必要な修正をせずに移植された場合には、一定の期間を経過した時点で必要な歯槽骨が得られず、インプラントが失敗してしまう場合がある。
第二の工程では、上記のように見積もった移植顆粒型培養骨の容量に適合するような歯槽骨構造を決定する。
【００１９】
第三の工程
歯槽骨再生用生体吸収性３次元メンブレンの製造のための第三の工程は、第二の工程で決定した歯槽骨構造に応じた３次元メンブレンを形成する工程である。
第二の工程で決定した骨吸収予測値を考慮に入れた必要な歯槽骨構造に適合するように、図３（Ａ）のように３次元メンブレン１８の形状を決定する。
決定した歯槽骨構造に応じた３次元メンブレンを形成する方法は、メンブレンの材料を既存の３Ｄプリンタで印刷することにより製造することができる。このように歯槽骨再生手術前に３次元メンブレンを形成しておくことで、効率的に歯槽骨再生手術を行うことができる。
メンブレンの材料としては、ポリ乳酸、ポリ乳酸とポリグリコール酸および／またはポリカプロラクトンの混合物、これらとコラーゲン等の生体吸収性材料との複合体等が挙げられる。
【００２０】
歯槽骨再生手術後、２４週間程度でインプラント埋入が可能となる。この際、顆粒型培養骨は予測の通り吸収され、再生骨となり、メンブレンも吸収されている。このため、図３（Ｂ）のボルト２６のように、インプラントの埋入が可能となる。
【図面の簡単な説明】
【００２１】
【図１】顆粒型培養骨製造方法の概略工程図。
【図２】歯槽骨再生の概略図。
【図３】（Ａ）必要な培養骨と、骨吸収量予測値に基づく見積もった移植顆粒型培養骨の容量に適合するメンブレンの概略図。（Ｂ）歯槽骨再生後のインプラント埋入概略図。
【符号の説明】
【００２２】
１０…骨髄液
１２…細胞培養用フラスコ
１４…多孔質擬似骨顆粒
１６…深底容器
１８…歯槽骨再生用生体吸収性３次元メンブレン
２０…移植顆粒型培養骨
２２…必要な培養骨
２４…歯肉
２６…ボルト
【図１】
2010131130.tif 000003
【図２】
2010131130.tif 000004
【図３】
2010131130.tif 000005